(57)【要約】【課題】ＳｉＣＯＨ誘電体およびその製造方法を提供する。【解決手段】細孔の直径（または特性寸法）および細孔径分布（ＰＳＤ）がナノスケールで制御され、改善された凝集力（または同じことであるが、改善された破壊靭性または改良された脆性）と、応力腐食割れ、Ｃｕ侵入およびその他の重要な性質などのウエハの性質の劣化に対する抵抗力の増加を示す、半導体デバイス製造において有用な多孔質複合材料を提供する。本多孔質複合材料は、少なくとも一つの二官能性有機細孔源を前駆体化合物として利用して製造される。【選択図】図３
2007194639.tif 000002
【特許請求の範囲】
【請求項１】
Ｓｉ、Ｃ、ＯおよびＨの原子を含み、共有結合で結合している三次元ランダム・ネットワーク構造を有する誘電体材料であって、前記Ｃ原子の一部はＳｉ‐ＣＨ３官能基に含まれ、前記Ｃ原子の１乃至４９％はＳｉ‐Ｒ‐Ｓｉに含まれ、ここで、Ｒは‐［ＣＨ２］ｎ‐、‐［ＨＣ＝ＣＨ］ｎ‐、‐［Ｃ≡Ｃ］ｎ‐または‐［ＣＨ２Ｃ＝ＣＨ］ｎ‐であり、ｎは１以上、前記材料は、第一の固体相と、細孔を含む第二の相とを含む多孔質複合材であり、前記相の少なくとも一方の前記特性寸法は５ｎｍまたはそれ未満の値に制御される誘電体材料。
【請求項２】
Ｓｉ、Ｃ、ＯおよびＨの原子を含む誘電体材料を形成する方法であって、
少なくとも第一の前駆体と第二の前駆体とを利用して基板の上に第一の相と第二の相とを含む誘電体膜を堆積する工程であって、前記第一の前駆体または第二の前駆体の少なくとも一方は前記膜中で細孔源を形成する二官能性有機分子である工程と、
前記誘電体膜から前記細孔源を除去して、第一の固体相と、細孔を含む第二の固体相とを含む多孔質誘電体材料を提供する工程であって、前記相の少なくとも一方の前記特性寸法は５ｎｍまたはそれ未満の値に制御される工程と、
を含む方法。
【請求項３】
前記二官能性有機分子は、‐［ＣＨ２］ｎ‐、ここで、ｎは１より大きいかまたは１に等しい、の直鎖、分枝、環または多環炭化水素主鎖で構成され、アルケン、アルキン、エーテル、３員環オキシラン、エポキシド、アルデヒド、ケトン、アミン、ヒドロキシル、アルコール、カルボン酸、ニトリル、エステル、アミノ、アジドおよびアゾから選ばれる官能基によって二つの部位でだけ置換されている、請求項２に記載の方法。
【請求項４】
前記官能基はアルケンであり、前記二官能性有機分子は一般式［ＣＨ２＝ＣＨ］‐［ＣＨ２］ｎ‐［ＣＨ＝ＣＨ２］ｎ、ここで、ｎは１〜８、を有する、請求項３に記載の方法。
【請求項５】
前記二官能性有機分子は、シクロペンテンオキシド、イソブチレンオキシド、２，２，３‐トリメチルオキシラン、ブタジエンモノオキシド、ビシクロヘプタジエン、１，２‐エポキシ‐５‐ヘキセンおよび２‐メチル‐２‐ビニルオキシラン、プロパジエン、ブタジエン、ペンタジエン、ヘキサジエン、ヘプタジエン、オクタジエン、ノナジエン、デカジエン、シクロペンタジエン、シクロヘキサジエン、ジアルキン、ブタジエン、ペンタジエン、ヘキサジエン、ヘプタジエン、オクタジエン、ノナジエン、デカジエン、シクロペンタジエン、シクロヘキサジエン、プロパジイン、ブタジイン、ジエーテル、ジエポキシド、ジアルデヒド、ジケトン、ジアミン、ジヒドロキシル、ジアルコール、ジカルボン酸、ジニトリル、ジエステル、ジアジドまたはジアゾの一つである、請求項２に記載の方法。
【請求項６】
前記第一の前駆体または第二の前駆体の一方は、分子式ＳｉＲ４を有するシラン（ＳｉＨ４）誘導体、式Ｒ３ＳｉＯＳｉＯＲ３を有するジシロキサン誘導体、式Ｒ３ＳｉＯＳｉＲ２ＯＳｉＲ３を有するトリシロキサン誘導体、環状シロキサンおよび環状Ｓｉ含有化合物の群から選ばれるシリコン含有分子であり、前記Ｒ置換基は同じであってもよく、あるいは同じでなくてもよく、Ｈ、アルキル、アルコキシ、エポキシ、フェニル、ビニル、アリル、アルケニルまたはアルキニル基から選ばれ、これらの基は直鎖、分枝、環、多環であってよく、酸素、窒素またはフッ素含有置換基で官能化されていてもよい、請求項２に記載の方法。
【請求項７】
前記有機シリコン前駆体は、シラン、メチルシラン、ジメチルシラン、トリメチルシラン、テトラメチルシラン、エチルシラン、ジエチルシラン、トリエチルシラン、テトラエチルシラン、エチルメチルシラン、トリエチルメチルシラン、エチルジメチルシラン、エチルトリメチルシラン、ジエチルジメチルシラン、ジエトキシメチルシラン（ＤＥＭＳ）、ジメチルエトキシシラン、ジメチルジメトキシシラン、テトラメチルシクロテトラシロキサン（ＴＭＣＴＳ）、オクタメチルシクロテトラシロキサン（ＯＭＣＴＳ）、エトキシトリメチルシラン、エトキシジメチルシラン、ジメトキシジメチルシラン、ジメトキシメチルシラン、トリメトキシメチルシラン、メトキシシラン、ジメトキシシラン、トリメトキシシラン、テトラメトキシシラン、エトキシシラン、ジエトキシシラン、トリエトキシシラン、テトラエトキシシラン、メトキシメチルシラン、ジメトキシメチルシラン、トリメトキシメチルシラン、メトキシジメチルシラン、メトキシトリメチルシラン、ジメトキシジメチルシラン、エトキシメチルシラン、エトキシジメチルシラン、エトキシトリメチルシラン、トリエトキシメチルシラン、ジエトキシジメチルシラン、エチルメトキシシラン、ジエチルメトキシシラン、トリエチルメトキシシラン、エチルジメトキシシラン、エチルトリメトキシシラン、ジエチルジメトキシシラン、エトキシメチルシラン、ジエトキシメチルシラン、トリエトキシメチルシラン、エトキシジメチルシラン、エトキシトリメチルシラン、ジエトキシジメチルシラン、エチルジメトキシメチルシラン、ジエトキシエチルメチルシラン、１，３‐ジシロラン、１，１，３，３‐テトラメトキシ（エトキシ）‐１，３‐ジシロラン、１，１，３，３‐テトラメチル‐１，３‐ジシロラン、ビニルメチルジエトキシシラン、ビニルトリエトキシシラン、ビニルジメチルエトキシシラン、シクロヘキセニルエチルトリエトキシシラン、１，１‐ジエトキシ‐１‐シラ‐３‐シクロペンテン、ジビニルテトラメチルジシロキサン、２‐（３，４‐エポキシシクロヘキシル）エチルトリエトキシシラン、２‐（３，４‐エポキシシクロヘキシル）エチルトリメトキシシラン、エポキシヘキシルトリエトキシシラン、ヘキサビニルジシロキサン、トリビニルメトキシシラン、トリビニルエトキシシラン、ビニルメチルエトキシシラン、ビニルメチルジエトキシシラン、ビニルメチルジメトキシシラン、ビニルペンタメチルジシロキサン、ビニルテトラメチルジシロキサン、ビニルトリエトキシシラン、ビニルトリメトキシシラン、１，１，３，３‐テトラヒドリド‐１，３‐ジシラシクロブタン、１，１，３，３‐テトラメトキシ（エトキシ）‐１，３‐ジシラシクロブタン、１，３‐ジメチル‐１，３‐ジメトキシ‐１，３‐ジシラシクロブタン、１，３‐ジシラシクロブタン、１，３‐ジメチル‐１，３‐ジヒドリド‐１，３‐ジシラシクロブタン、１，１，３，３‐テトラメチル‐１，３‐ジシラシクロブタン、１，１，３，３，５，５‐ヘキサメトキシ‐１，３，５‐トリシラン、１，１，３，３，５，５‐ヘキサヒドリド‐１，３，５‐トリシラン、１，１，３，３，５，５‐ヘキサメチル‐１，３，５‐トリシラン、１，１，１，３，３，３‐ヘキサメトキシ（エトキシ）‐１，３‐ジシラプロパン、１，１，３，３‐テトラメトキシ‐１‐メチル‐１，３‐ジシラブタン、１，１，３，３‐テトラメトキシ‐１，３‐ジシラプロパン、１，１，１，３，３，３‐ヘキサヒドリド‐１，３‐ジシラプロパン、３‐（１，１‐ジメトキシ‐１‐シラエチル）‐１，４，４‐トリメトキシ‐１‐メチル‐１，４‐ジシラペンタン、メトキシメタン２‐（ジメトキシシラメチル）‐１，１，４‐トリメトキシ‐１，４‐ジシラブタン、メトキシメタン１，１，４‐トリメトキシ‐１，４‐ジシラ‐２‐（トリメトキシシリルメチル）ブタン、ジメトキシメタン、メトキシメタン、１，１，１，５，５，５‐ヘキサメトキシ‐１，５‐ジシラペンタン、１，１，５，５‐テトラメトキシ‐１，５‐ジシラヘキサン、１，１，５，５‐テトラメトキシ‐１，５‐ジシラペンタン、１，１，１，４，４，４‐ヘキサメトキシ（エトキシ）‐１，４‐ジシラブタン、１，１，１，４，４，４‐ヘキサヒドリド‐１，４‐ジシラブタン、１，１，４，４‐テトラメトキシ（エトキシ）‐１，４‐ジメチル‐１，４‐ジシラブタン、１，４‐ビス‐トリメトキシ（エトキシ）シリルベンゼン、１，４‐ビス‐ジメトキシメチルシリルベンゼン、１，４‐ビス‐トリヒドロシリルベンゼン、１，１，１，４，４，４‐ヘキサメトキシ（エトキシ）‐１，４‐ジシラ‐２‐ブテン、１，１，１，４，４，４‐ヘキサメトキシ（エトキシ）‐１，４‐ジシラ‐２‐ブチン、１，１，３，３‐テトラメトキシ（エトキシ）‐１，３‐ジシロラン、１，３‐ジシロラン、１，１，３，３‐テトラメチル‐１，３‐ジシロラン、１，１，３，３‐テトラメトキシ（エトキシ）‐１，３‐ジシラン、１，３‐ジメトキシ（エトキシ）‐１，３‐ジメチル‐１，３‐ジシラン、１，３‐ジシラン、１，３‐ジメトキシ‐１，３‐ジシラン、１，１‐ジメトキシ（エトキシ）‐３，３‐ジメチル‐１‐プロピル‐３‐シラブタン、２‐シラプロパン、１，３‐ジシラシクロブタン、１，３‐ジシラプロパン、１，５‐ジシラペンタンまたは１，４‐ビス‐トリヒドロシリルベンゼンの一つである、請求項６に記載の方法。
【請求項８】
前記細孔源を除去する前記工程は、熱エネルギー源、紫外線、電子ビーム、化学薬品、マイクロ波またはプラズマを含む少なくとも一つのエネルギー源で前記誘電体膜を処理することを含む、請求項２に記載の方法。
【請求項９】
前記少なくとも一つのエネルギー源は紫外線であり、前記紫外線はパルスであってもよく、あるいは連続波であってもよく、前記工程は３００°〜４５０℃の基板温度で、少なくとも１５０〜３７０ｎｍの間の紫外線波長を含む光を用いて実行される、請求項８に記載の方法。
【請求項１０】
Ｓｉ、Ｃ、ＯおよびＨの原子を含む誘電体材料を形成する方法であって、
少なくとも第一の前駆体と第二の前駆体とを利用して第一の相と第二の相とを含む誘電体膜を基板の上に堆積する工程であって、前記第一の前駆体または第二の前駆体の少なくとも一方は、‐［ＣＨ２］ｎ‐、ここで、ｎは１より大きいかまたは１に等しい、の直鎖、分枝、環または多環炭化水素主鎖で構成され、前記膜中で細孔源を形成するアルケン、アルキン、エーテル、３員環オキシラン、エポキシド、アルデヒド、ケトン、アミン、ヒドロキシル、アルコール、カルボン酸、ニトリル、エステル、アミノ、アジドおよびアゾから選ばれる官能基によって二つの部位でだけ置換されている二官能性有機分子である工程と、
前記誘電体膜から前記細孔源を除去して第一の特性寸法を有する第一の固体相と、第二の特性寸法を有する細孔で構成される第二の固体相とを含む多孔質複合材料を提供する工程であって、前記相の少なくとも一方の前記特性寸法は５ｎｍまたはそれ未満の値に制御される工程と、
を含む方法。
【請求項１１】
前記二官能性有機分子は一般式［ＣＨ２＝ＣＨ］‐［ＣＨ２］ｎ‐［ＣＨ＝ＣＨ２］ｎ、ここでｎは１〜８、を有し、前記官能基はアルケンである、請求項１０に記載の方法。
【請求項１２】
前記二官能性有機分子は、シクロペンテンオキシド、イソブチレンオキシド、２，２，３‐トリメチルオキシラン、ブタジエンモノオキシド、ビシクロヘプタジエン、１，２‐エポキシ‐５‐ヘキセン、ならびに２‐メチル‐２‐ビニルオキシラン、プロパジエン、ブタジエン、ペンタジエン、ヘキサジエン、ヘプタジエン、オクタジエン、ノナジエン、デカジエン、シクロペンタジエン、シクロヘキサジエン、ジアルキン、ブタジエン、ペンタジエン、ヘキサジエン、ヘプタジエン、オクタジエン、ノナジエン、デカジエン、シクロペンタジエン、シクロヘキサジエン、プロパジイン、ブタジイン、ジエーテル、ジエポキシド、ジアルデヒド、ジケトン、ジアミン、ジヒドロキシル化合物、ジアルコール、ジカルボン酸、ジニトリル、ジエステル、ジアジドまたはジアゾの一つである、請求項１０に記載の方法。
【請求項１３】
前記第一または第二の前駆体の一方は、分子式ＳｉＲ４を有するシラン（ＳｉＨ４）誘導体、式Ｒ３ＳｉＯＳｉＯＲ３を有するジシロキサン誘導体、式Ｒ３ＳｉＯＳｉＲ２ＯＳｉＲ３を有するトリシロキサン誘導体、シクロシロキサン、シクロカルボシロキサンおよびシクロカルボシランを含む環状シロキサンおよび環状Ｓｉ含有化合物から選ばれるシリコン含有分子であり、前記Ｒ置換基は同じであってもよく、あるいは同じでなくてもよく、直鎖、分枝、環式、多環式であってよく、酸素、窒素またはフッ素含有置換基で官能化されていてもよく、Ｈ、アルキル、アルコキシ、エポキシ、フェニル、ビニル、アリル、アルケニルまたはアルキニル基から選ばれる、請求項１０に記載の方法。
【請求項１４】
前記細孔源を除去する前記工程は、熱エネルギー源、紫外線、電子ビーム、化学薬品、マイクロ波またはプラズマを含む少なくとも一つのエネルギー源で前記誘電体膜を処理することを含む、請求項１０に記載の方法。
【請求項１５】
Ｓｉ、Ｃ、ＯおよびＨの原子を含む誘電体材料を形成する方法であって、
少なくとも第一の前駆体と第二の前駆体とを利用して基板の上に第一の相と第二の相とを含む誘電体膜を堆積する工程であって、前記第一の前駆体または第二の前駆体の少なくとも一方は、一般式［ＣＨ２＝ＣＨ］‐［ＣＨ２］ｎ‐［ＣＨ＝ＣＨ２］ｎ、ここで、ｎは１〜８、を有する二官能性有機分子であり、前記官能基は、前記膜中で細孔源を形成するアルケンである工程と、
前記誘電体膜から前記細孔源を除去して第一の固体相と、細孔を含む第二の固体相とを含む多孔質複合材料を提供する工程であって、前記相の少なくとも一方の前記特性寸法は５ｎｍまたはそれ未満の値に制御される工程と、
を含む方法。
【請求項１６】
前記二官能性有機分子は、シクロペンテンオキシド、イソブチレンオキシド、２，２，３‐トリメチルオキシラン、ブタジエンモノオキシド、ビシクロヘプタジエン、１，２‐エポキシ‐５‐ヘキセンおよび２‐メチル‐２‐ビニルオキシラン、プロパジエン、ブタジエン、ペンタジエン、ヘキサジエン、ヘプタジエン、オクタジエン、ノナジエン、デカジエン、シクロペンタジエン、シクロヘキサジエン、ジアルキン、ブタジエン、ペンタジエン、ヘキサジエン、ヘプタジエン、オクタジエン、ノナジエン、デカジエン、シクロペンタジエン、シクロヘキサジエン、プロパジイン、ブタジイン、ジエーテルの一つである、請求項１５に記載の方法。
【請求項１７】
前記第一または第二の前駆体の一方は、分子式ＳｉＲ４を有するシラン（ＳｉＨ４）誘導体、式Ｒ３ＳｉＯＳｉＯＲ３を有するジシロキサン誘導体、式Ｒ３ＳｉＯＳｉＲ２ＯＳｉＲ３を有するトリシロキサン誘導体、環状シロキサンおよび環状Ｓｉ含有化合物の群から選ばれるシリコン含有分子であり、前記Ｒ置換基は同じであってもよく、あるいは同じでなくてもよく、直鎖、分枝、環式、多環式であってよく、酸素、窒素またはフッ素含有置換基で官能化されていてもよく、Ｈ、アルキル、アルコキシ、エポキシ、フェニル、ビニル、アリル、アルケニルまたはアルキニル基から選ばれる、請求項１５に記載の方法。
【請求項１８】
前記細孔源を除去する前記工程は、熱エネルギー源、紫外線、電子ビーム、化学薬品、マイクロ波またはプラズマを含む少なくとも一つのエネルギー源で前記誘電体膜を処理することを含む、請求項１５に記載の方法。
【請求項１９】
前記少なくとも一つのエネルギー源は紫外線であり、前記紫外線はパルスであってもよく、あるいは連続波であってもよく、前記工程は３００°〜４５０℃の基板温度で、少なくとも１５０〜３７０ｎｍの間の紫外線波長を含む光を用いて実行される、請求項１８に記載の方法。
【発明の詳細な説明】
【技術分野】
【０００１】
本出願は、本出願人の同時係属特許である２００５年１月２１日出願の米国特許出願第１１／０４０，７７８号および２００５年７月２７日出願の米国特許出願第１１／１９０，３６０号の関連特許である。
【背景技術】
【０００２】
本発明は、全体として、Ｓｉ、Ｃ、ＯおよびＨ原子を含み、低い誘電率（ｋ）を有する種類の誘電体材料（ＳｉＣＯＨ）と、これらの材料の膜を作製するための方法と、そのような膜を含む電子デバイスとに関する。そのような材料は、Ｃドーピング酸化物（ＣＤＯ）またはオルガノシリケート・ガラス（ＯＳＧ）とも呼ばれる。ＳｉＣＯＨ誘電体は、前駆体の一つとして二官能性有機分子を用いて製造される。
【０００３】
近年におけるＵＬＳＩ回路内で利用される電子デバイスの寸法の絶え間ない微細化によって、ＢＥＯＬメタル化層の抵抗が増加しただけでなく、層内および層間誘電体のキャパシタンスも増加した。この組み合わせ効果によって、ＵＬＳＩ電子デバイス中の信号遅延が増大する。将来のＵＬＳＩ回路のスイッチング性能を改善するために、キャパシタンスを低下させる低誘電率（ｋ）絶縁体、特に酸化シリコンより著しく低いｋを有する絶縁体が求められる。一般的に、集積化マイクロプロセッサ回路のスピードは、ＢＥＯＬ（バック・エンド・オブ・ザ・ライン）相互配線中の電気信号伝播のスピードによって支配される。約２．７またはそれ未満の誘電率を有する超低ｋ（ＵＬＫ）誘電体材料を用いると、ＢＥＯＬ相互配線構造物の電気信号の伝達速度を速くし、電力損失を少なくし、例えばＣｕなどの金属導体の間のクロストークを少なくすることができる。多孔質材料は、通常、同じ材料の非多孔質体より小さい誘電率を有する。通常、多孔質材料は、例えば、相互配線構造物のレベル間またはレベル内誘電体としての用途を含む範囲の用途で有用である。
【０００４】
一般的な多孔質誘電体材料は、第一の固体相と、ボイドまたは細孔を含む第二の相とで構成される。本出願では、用語「ボイド」と「細孔」とは同じ意味に用いられる。多孔質材料の共通の態様は、細孔の特性寸法と細孔径分布（ＰＳＤ）とを制御する問題である。サイズおよびＰＳＤは、材料の性質に強い影響を及ぼす。誘電体材料の細孔サイズまたはＰＳＤの影響を受けやすい具体的な性質は、例えば、電気的、化学的、構造的および光学的性質を含む。ＢＥＯＬ相互配線構造物を製造する際に用いられるプロセス加工工程もＵＬＫ誘電体の性質を劣化させることがあり、劣化の度合いはＵＬＫ誘電体中の細孔のサイズに依存する。上記劣化を「プロセス加工損傷」と呼ぶことができる。大きな細孔（細孔径分布が最大となる値より大きい）が存在すると、プラズマ化学種、水およびプロセス化学薬品が大きな細孔の中を容易に移動し、細孔の中に捕捉されることが可能となるので、過度のプロセス加工損傷が生じる。
【０００５】
一般に、ＵＬＫ誘電体中の細孔は、平均サイズ（すなわち多数の細孔）の細孔も有するが、細孔密度が増加するにつれて、細孔が連結した結果、幅の広い大きなサイズの分布（すなわち少数の大きな細孔）を有する大きな細孔（数ｎｍのオーダー）で構成されるＰＳＤの成分も有する。
【０００６】
少数の大きな細孔が存在すると、液相および気相の化学薬品は、ともにＵＬＫ膜中により迅速に浸透することができる。これらの化学薬品は、相互配線構造物を構築するＵＬＫ誘電体材料の集積化時に通常用いられる湿式およびプラズマ処理の両方に見いだされる。
【０００７】
上記の事情から、複合材料中のすべての細孔が約５ｎｍまたはそれ未満の直径を有して小さく、ＰＳＤが狭い複合材料を提供することへの求めがある。大きなサイズの細孔の幅の広い分布が材料から実質的に取り除かれている複合材料を製造する方法を提供することへの求めもある。
【０００８】
従来技術の多孔質超低ｋＳｉＣＯＨ膜の重要な問題は以下を含む。すなわち、例えば、（ａ）脆い（すなわち低い凝集力、低い破壊伸長性、低い破壊靭性）。（ｂ）液体水分および水蒸気によって材料の凝集力がさらに低下する。水の圧力ＰＨ２Ｏまたは％湿度に対する凝集力ＣＳのプロットは、「ＣＳ湿度プロット」と呼ばれるが、各ｋ値および材料に特徴的な勾配を有する。（ｃ）低い破壊靭性と組み合わされる引張り応力を有し、従って、膜がある限界厚さより厚いとき、水と接触するとひびが入る傾向がある。（ｄ）水および他のプロセス化学薬品を吸収し、吸収されたプロセス化学薬品が今度は電場の下でＣｕを電気化学的に腐食させ、多孔性誘電体中へ浸入し、導体間の電気的な漏れおよび高い導電率をもたらす。（ｅ）ＣがＳｉ‐ＣＨ３基として結合していると、従来技術のＳｉＣＯＨ誘電体はレジスト・ストリップ・プラズマ、ＣＭＰプロセスおよび他の集積化プロセスと容易に反応し、ＳｉＣＯＨ誘電体を「損傷」させ、その結果、表面層をさらに親水性にする。
【０００９】
例えば、図１に示されるように、シリケート・ガラスおよびオルガノシリケート・ガラスは、誘電率に対する凝集力の普遍曲線に載る傾向がある。この図は、通常の酸化物（点Ａ）、通常のＳｉＣＯＨ誘電体（点Ｂ）、通常のｋ＝２．６のＳｉＣＯＨ誘電体（点Ｃ）および約２．２のｋを有する通常のＣＶＤ法超低ｋ誘電体（点Ｄ）を含む。両方の量が主にＳｉＯ結合の体積密度によって決定されるという事実によって、これらの二つの量の間の比例変化が説明される。完全に乾燥した環境中では、超低誘電率（例えばｋ＜２．４）を有するＯＳＧ材料は基本的に約３Ｊ／ｍ２またはそれ未満の凝集力を有するものに限定されることも示唆される。湿度が高くなると凝集力はさらに低下する。
【００１０】
従来技術のＳｉＣＯＨ膜の別の問題は、Ｈ２Ｏによって強度が劣化する傾向があることである。従来技術のＳｉＣＯＨ膜に対するＨ２Ｏ分解の効果は、例えば、非特許文献１に記載されているように、４点屈曲技法を用いて測定することができる。図２Ａはこの参考文献からのものであり、約２．９の誘電率ｋを有する一般的なＳｉＣＯＨ膜の強度に対してＨ２Ｏが有する効果の例を示すプロットである。データは、水の圧力（ＰＨ２Ｏ）が制御され、変化するチャンバの中で４点屈曲技法によって測定される。詳しくは、図２Ａは、制御されたチャンバの中のＨ２Ｏ圧力の自然対数（ｌｎ）に対してプロットされた凝集力を示す。用いられた装置の中のこのプロットの勾配は、約−１である。Ｈ２Ｏの圧力を増加させると、凝集力が低下する。図２Ａ中の線より上の斜線の領域は、従来技術のＳｉＣＯＨ誘電体では実現するのが難しい凝集力の区域を表す。
【００１１】
図２Ｂも上記で引用された非特許文献１からのものであり、図２Ａに類似している。詳しくは、図２Ｂは、図２Ａと同じ手順を用いて測定された別のＳｉＣＯＨ膜の凝集力のプロットである。従来技術のＳｉＣＯＨ膜は２．６の誘電率を有し、用いられる装置の中のこのプロットの勾配は約−０．６６である。図２Ｂ中の線より上の斜線の領域は、従来技術のＳｉＣＯＨ誘電体では実現するのが難しい凝集力の区域を表す。
【００１２】
Ｓｉ‐Ｃ結合はＳｉ‐Ｏ結合より極性が低いことが知られている。さらに、有機重合体誘電体はオルガノシリケート・ガラスより破壊靭性が高く、（Ｓｉ‐Ｏ系誘電体のようには）応力腐食割れし難いことが知られている。これは、より多くの有機重合体含量およびより多くのＳｉＣ結合をＳｉＣＯＨ誘電体へ加えると、上記で説明した水分解の効果を低下させ、可塑性などの非線形散逸機構を増加させることができることを示唆する。より多くの有機重合体含量をＳｉＣＯＨへ加えることによって、破壊靭性が増加し、環境に対する脆さが減少した誘電体が得られる。
【００１３】
他の分野で、ある種の材料、例えば有機エラストマの機械的性質は、橋かけ化学結合を誘起し、形成するために付加される化学種が関与する一定の架橋反応によって改善できることが知られている。これは、材料の弾性率、ガラス転移点および凝集力、ならびに場合によっては酸化への抵抗力、水分吸収および関連する分解への抵抗力を増加させることができる。
【００１４】
大規模集積回路（「ＶＬＳＩ」）およびＵＬＳＩチップの製造工程の大部分は、プラズマ促進化学的気相堆積または物理的気相堆積技法によって実行される。従って、既設の利用可能なプロセス加工装置を用いてプラズマ促進化学的気相堆積（ＰＥＣＶＤ）技法により低ｋ材料を製造する能力があれば、製造プロセス中のその集積化を簡略化し、製造コストを引き下げ、より有害性の低い廃棄物を作り出す。本発明と共通の出願人に交付され、参照によって本明細書に全体が組み込まれる特許文献１および特許文献６には、Ｓｉ、Ｃ、ＯおよびＨ原子の要素からなる３．６を超えない誘電率を有する、非常に低いクラック伝搬速度を示す低誘電率材料が記載されている。
【００１５】
ＳｉＣＯＨ誘電体の数多くの開示にもかかわらず、比較的簡単でコスト効率の良いプロセス加工技法を利用する新しい、改良されたＳｉＣＯＨ誘電体を提供することへの求めが依然としてある。
【００１６】
【非特許文献１】M. W. Lane, X.H. Liu, T.M. Shaw,"Environmental Effects on Cracking and Delamination of DielectricFilms", IEEE Transactions on Device and Materials Reliability, 4, 2004,pp.142-147
【特許文献１】米国特許第6,147,009号
【特許文献２】米国特許第6,312,793号
【特許文献３】米国特許第6,437,443号
【特許文献４】米国特許第6,441,491号
【特許文献５】米国特許第6,479,110号
【特許文献６】米国特許第6,497,963号
【特許文献７】米国特許第6,541,398号
【特許文献８】米国特許第6,737,727号
【特許文献９】米国特許出願第11/040,778号
【発明の開示】
【課題を解決するための手段】
【００１７】
本発明は、半導体デバイス製造において有用な複合材料を提供する。より詳しくは、本発明は、細孔の直径（または特性寸法）および細孔径分布（ＰＳＤ）がナノスケールで制御され、改善された凝集力（または同じことであるが、改善された破壊靭性または低くなった脆性）と、応力腐食割れ、Ｃｕ侵入およびその他の重要な性質などの性質に関するウエハの劣化に対する増加した抵抗力とを示す多孔質複合材料を提供する。用語「ナノスケール」は、本明細書では直径が約５ｎｍより小さい細孔を示すために用いられる。
【００１８】
本発明は、本出願の多孔質複合材を作製する方法、ならびに超大規模集積（ＵＬＳＩ）回路および関連電子的構造物のバック・エンド・オブ・ザ・ライン（ＢＥＯＬ）相互配線構造物中のレベル内またはレベル間誘電体膜、誘電体キャップおよび／またはハード・マスク／研磨ストップとしての本発明の誘電体材料の使用も提供する。本発明は、少なくとも二つの導体を含む電子デバイスまたは電子的検知構造物中における本発明の誘電体材料の使用にも関する。
【００１９】
詳しくは、本発明は、複合誘電体の中の細孔の実質的にすべてが小さく、約５ｎｍまたはそれ未満、好ましくは約３ｎｍまたはそれ未満、さらに好ましくは約１ｎｍまたはそれ未満の直径を有し、狭いＰＳＤの多孔質複合誘電体を提供する。用語「狭いＰＳＤ」は、本出願全体にわたって、約１から約３ｎｍの半値幅（ＦＷＨＭ）を有する実測細孔径分布を示すために用いられる。ＰＳＤは、偏光解析ポロシメトリー（ＥＰ）、陽電子消滅分光法（ＰＡＬＳ）、ガス吸着法、Ｘ線散乱法または別の方法を含むが、それらに限定されない、当分野で既知の普通の技法を用いて測定される。
【００２０】
本発明の複合材料は、従来技術の多孔質複合材料では優勢である幅広い大きなサイズの細孔の分布が実質的にないことも特徴とする。一態様では、本発明の複合材料は、湿式化学洗浄プロセスの間に、湿式化学薬品が材料の露出面を越えて透過するのを許さないので、従来技術に対する進歩を表す。さらに、第二の態様では、本発明の複合材料は、Ｏ２、Ｈ２、ＮＨ３、Ｈ２Ｏ、ＣＯ、ＣＯ２、ＣＨ３ＯＨ、Ｃ２Ｈ５ＯＨ、希ガスおよびこれらのガスの関連混合物を利用するプラズマ処理種が材料の集積化の間に、材料の露出面を越えて浸透するのを許さないので、従来技術に対する進歩である。
【００２１】
本発明の複合材料は、２．７を超えない（すなわち約２．７またはそれ未満）誘電率を有するＳｉ、Ｃ、ＯおよびＨの原子を含む低ｋまたは超低ｋ誘電率多孔質材料（以下「ＳｉＣＯＨ」）を含む。さらに、本発明の多孔質複合誘電体は、第一の特性寸法を有する第一の固体相と、第二の特性寸法を有する細孔で構成される第二の固体相とを含み、複合誘電体は、チャネル・クラッキング試験またはサンドイッチ４点屈曲破壊力学試験で測定して、約６Ｊ／ｍ２を下回らない、好ましくは約７Ｊ／ｍ２を下回らない増加した凝集力を有する、約１から３ｎｍの半値幅（ＦＷＨＭ）の細孔径分布を有する。
【００２２】
本発明は、Ｓｉ‐Ｒ‐Ｓｉとして結合しているＣのある比率を含む共有結合性三次元ネットワーク構造物を有する多孔質ＳｉＣＯＨ誘電体も提供する。ここで、Ｒは、ｎが１より大きいかまたは１に等しいとして、‐［ＣＨ２］ｎ‐、‐［ＨＣ＝ＣＨ］ｎ‐、‐［Ｃ≡Ｃ］ｎ‐または‐［ＣＨ２Ｃ＝ＣＨ］ｎ‐であり、さらに、Ｒは分枝していてもよく、単結合と二重結合との混合物を含んでもよい。本発明によれば、Ｓｉ‐Ｒ‐Ｓｉとして結合している材料中の全炭素原子の比率は、通常、０．０１と０．４９との間であり、一つの好ましい実施態様では、ＳｉＣＯＨ誘電体はＳｉ‐［ＣＨ２］ｎ‐Ｓｉを含み、ここでｎは１または３である。
【００２３】
さらに、本発明の多孔質ＳｉＣＯＨ誘電体材料は、水中でのクラック形成への抵抗力を含むＨ２Ｏ蒸気（湿気）暴露に対して非常に安定である。いくつかの実施態様で、本発明のＳｉＣＯＨ誘電体材料は、約２．５より小さい誘電率、約４０ＭＰａより小さい引張り応力、約３ＧＰａより大きい弾性率、約３から約６Ｊ／ｍ２より大きい凝集力、３ミクロンの膜厚で１×１０−１０ｍ／秒を超えない水中でのクラック成長速度を有し、Ｃ原子のある比率が官能基Ｓｉ‐ＣＨ２‐Ｓｉ中に結合し、その炭素比率は、Ｃ固相ＮＭＲおよびＦＴＩＲで測定して、約０．０５から約０．５である。
【００２４】
本発明の代替実施態様では、Ｓｉ‐ＣＨ３として結合された炭素、さらにはＳｉ‐Ｒ‐Ｓｉとして結合された炭素がある。ここで、Ｒはさまざまな有機基であってよい。
【００２５】
本発明の材料のすべての実施態様で、従来技術ＳｉＣＯＨおよびｐＳｉＣＯＨ誘電体のＳｉ‐ＣＨ３結合特性と比較して改善されたＣ‐Ｓｉ結合が本材料の特徴である。
【００２６】
本発明は、多孔質複合材を提供することに加えて、多孔質複合材を作製する方法も提供する。詳しくは、広義に、本発明の方法は、反応器チャンバの中に少なくとも第一の前駆体と第二の前駆体とを供給する工程であって、前記第一または第二の前駆体の少なくとも一方は二官能性有機細孔源である工程と、第一の相と第二の相とを含む膜を堆積する工程と、前記膜から前記細孔源を除去して、第一の特性寸法を有する第一の固相と第二の特性寸法を有する細孔を含む第二の固相とを含む多孔質複合材料を提供する工程であって、前記相の少なくとも一方の特性寸法は約５ｎｍまたはそれ未満の値に制御される工程と、を含む。
【００２７】
本発明の範囲内では、細孔源前駆体は、新規な製造可能な種類の二官能性有機分子から選ばれる。これらの分子は、ｎが１より大きいかまたは１に等しいとして、‐［ＣＨ２］ｎ‐からなる直鎖、分枝、環または多環炭化水素主鎖と、アルケン、アルキン、エーテル、エポキシド、アルデヒド、ケトン、アミン、ヒドロキシル、アルコール、カルボン酸、ニトリル、エステル、アジドおよびアゾから選ばれる二つの官能基だけとで構成される二官能性有機化合物を含む。
【００２８】
二官能性有機分子を用いると、分解可能な炭化水素のＳｉＣＯＨ材料への取り込みが容易になる一方で、細孔径分布の制御が可能になる。さらに、二官能性有機分子を選ぶと、従来技術の化合物と比較して、本発明の膜の中のＳｉＲＳｉ結合が増加する。単官能基有機細孔源を用いることは知られていたが、本出願人らは、単官能基有機細孔源を用いるとＳｉＣＯＨマトリックス中に分解可能な炭化水素を組み込むのが困難であることを発見した。単官能性有機細孔源を二官能性有機細孔源で置き換えることによって、炭化水素取り込みの予期せぬ増加が観測された。
【００２９】
本発明の多孔質ＳｉＣＯＨ誘電体材料の凝集力は、湿気に対して特許文献９に記載されているような応答を示す。すなわち、多孔質ＳｉＣＯＨ誘電体材料は、（ｉ）乾燥大気中で、すなわち水分がまったくないとき、約３Ｊ／ｍ２より大きな凝集力を有するか、（ｉｉ）２５℃、１５７０Ｐａの水分圧力（５０％相対湿度）で約３Ｊ／ｍ２より大きな凝集力を有するか、または（ｉｉｉ）２５℃、１５７０Ｐａの水分圧力で約２．１Ｊ／ｍ２より大きな凝集力を有することを特徴とする。本発明のＳｉＣＯＨ誘電体の凝集力のＨ２Ｏ分圧への依存性は、従来技術の材料より低い。本発明の範囲内では、これは、新規な製造可能な細孔源前駆体の組を用いてＳｉ‐［ＣＨ２］ｎ‐Ｓｉ型結合を組み込むことによって実現される。新規な製造可能な細孔源前駆体は、材料の機械的強度をさらに増加させる非線形変形挙動を示してもよく、または示さなくてもよい。正味の結果は、同じ誘電率を有するＳｉ‐Ｏ系誘電体と少なくとも等しく、しかし好ましくは同じ誘電率を有するＳｉ‐Ｏ系誘電体より大きな乾燥大気中の凝集力を有する誘電体であり、本発明の誘電体材料の環境に対する脆さは著しく低下する。
【００３０】
本発明は、新規な製造可能な細孔源前駆体の組を利用するＰＥＣＶＤ堆積によって本発明のＳｉＣＯＨ誘電体材料を堆積するためのＰＥＣＶＤ方法、および硬化させるための適切な方法も提供する。
【００３１】
本発明は、本発明のＳｉＣＯＨ誘電体材料を電子的構造物中のレベル間またはレベル内誘電体、キャッピング層、またはハード・マスク／研磨ストップ層あるいはそれらのすべてとして用いることができる電子的構造物にも関する。本発明のＳｉＣＯＨ誘電体は、回路ボードまたはパッシブ・アナログ・デバイスなど、その他の電子的構造物中で用いることもできる。本発明のＳｉＣＯＨ誘電体膜は、少なくとも二つの導体と、光の検出に用いられる光電検知構造物とを有する構造物を備える他の電子的構造物中で用いてもよい。
【発明を実施するための最良の形態】
【００３２】
次に、以下の考察を参照することによって、本発明をさらに詳しく説明する。本発明は、ナノメートルスケールで細孔サイズが制御される細孔を含む多孔質複合誘電体材料、ならびにその多孔質材料を製造する方法を提供する。本発明のいくつかの実施態様では、本発明の多孔質複合誘電体材料を含む構造物の例を示すために図面が提供される。それらの図面では、構造物は一定の比率で示されてはいない。
【００３３】
本発明の多孔質誘電体材料は、参照によって本明細書に内容が組み込まれる特許文献１、特許文献２、特許文献４、特許文献３、特許文献７、特許文献５および特許文献６に記載されている方法を利用して作られる。析出プロセスでは、本発明の多孔質誘電体材料は、一方が二官能性有機分子を含む少なくとも二つの前駆体の混合物を反応器、好ましくはＰＥＣＶＤ反応器の中に供給し、次いで、本発明の多孔質誘電体材料を形成する際に有効な条件を利用して、前駆体の混合物から誘導される膜を適当な基板（半導体、絶縁体、導体あるいはそれらの任意の組み合わせまたは多層体）の上へ堆積することによって、形成される。本発明の範囲内では、二官能性有機分子を正しく選択すると、材料中の細孔サイズおよびＰＳＤの制御が可能になる。
【００３４】
本発明の二官能性有機分子は、製造可能であり、多孔性を提供し、Ｓｉ‐Ｒ‐Ｓｉ結合を組み込む方法も提供する。ここでＲは‐［ＣＨ２］ｎ‐、‐［ＨＣ＝ＣＨ］ｎ‐、‐［Ｃ≡Ｃ］ｎ‐、‐［ＣＨ２Ｃ＝ＣＨ］ｎ‐である。これは、ｎが１より大きいかまたは１に等しいとして、‐［ＣＨ２］ｎ‐の直鎖、分枝、環または多環炭化水素主鎖で構成され、アルケン（‐Ｃ＝Ｃ‐）、アルキン（‐Ｃ≡Ｃ‐）、エーテル（‐Ｃ‐Ｏ‐Ｃ‐）、３員オキシラン、エポキシド、アルデヒド（ＨＣ（Ｏ）‐Ｃ‐）、ケトン（‐Ｃ‐Ｃ（Ｏ）‐Ｃ‐）、アミン（‐Ｃ‐Ｎ‐）、ヒドロキシル（−ＯＨ）、アルコール（‐ＯＲ）、カルボン酸（‐Ｃ（Ｏ）‐Ｏ‐Ｈ）、ニトリル類（‐Ｃ≡Ｎ）、エステル（‐Ｃ（Ｏ）‐Ｃ‐）、アミノ（‐ＮＨ２）、アジド（‐Ｎ＝Ｎ＝Ｎ‐）およびアゾ（‐Ｎ＝Ｎ‐）から選ばれる官能基によって二つの部位だけで置換されている一般式の二官能性有機分子を用いて実現される。本発明の範囲内では、炭化水素主鎖は、直鎖、分枝または環状であってよく、直鎖、分枝および環状炭化水素部分の混合物を含んでもよい。これらの有機基は公知であり、当分野でも公知である標準的な定義を有する。これらの有機基は、任意の有機化合物中に存在することがある。
【００３５】
好ましい実施態様では、官能基はアルケンであり、二官能性有機分子は、ｎは１〜８であるとして一般式［ＣＨ２＝ＣＨ］‐［ＣＨ２］ｎ‐［ＣＨ＝ＣＨ２］ｎを有する。
【００３６】
第二の好ましい実施態様では、二官能性有機分子は、シクロペンテンオキシド、イソブチレンオキシド、２，２，３‐トリメチルオキシラン、ブタジエンモノオキシド、ビシクロヘプタジエン、１，２‐エポキシ‐５‐ヘキセンならびに２‐メチル‐２‐ビニルオキシラン、プロパジエン、ブタジエン、ペンタジエン、ヘキサジエン、ヘプタジエン、オクタジエン、ノナジエン、デカジエン、シクロペンタジエン、シクロヘキサジエン、およびプロパジイン、ブタジインなどのジアルキン類から選ばれる。二官能性有機分子は対称形でなくてもよく、二つの異なる官能基を含んでもよく、環状であってもよく、または直鎖状であってもよい。
【００３７】
少なくとも二つの前駆体の混合物は、例えば、少なくとも一つのＳｉ原子を含む少なくとも第一のオルガノシリコン前駆体と、Ｈｅ、Ａｒまたはそれらの混合物などの不活性キャリアと、例えば、少なくともＣおよびＨからなる第二の二官能性の有機分子とを含む。本発明は、第一の前駆体が二官能性有機分子であり、第二の前駆体がオルガノシリコン化合物である実施態様も意図する。本発明の範囲内では、第二の前駆体は、分子式ＳｉＲ４を有するシラン（ＳｉＨ４）、式Ｒ３ＳｉＯＳｉＲ３を有するジシロキサン誘導体、式Ｒ３ＳｉＯＳｉＲ２ＯＳｉＲ３を有するトリシロキサン誘導体、シクロシロキサン、シクロカルボシロキサン、シクロカルボシランを含む環状Ｓｉ含有化合物誘導体から選ばれる分子を含む任意のＳｉ含有化合物を含む。ここで、Ｒ置換基は、同じであってもよく、または異なっていてもよく、Ｈ、アルキル、アルコキシ、エポキシ、フェニル、ビニル、アリル、アルケニルまたはアルキニル基から選ばれる。選ばれる基は、直鎖、分枝、環、多環であってもよく、酸素、窒素またはフッ素含有置換基で官能化されていてもよく、シクロシロキサン、シクロカルボシロキサンを含む任意の環状Ｓｉ含有化合物であってもよい。
【００３８】
好ましいシリコン前駆体は、シラン、メチルシラン、ジメチルシラン、トリメチルシラン、テトラメチルシラン、エチルシラン、ジエチルシラン、トリエチルシラン、テトラエチルシラン、エチルメチルシラン、トリエチルメチルシラン、エチルジメチルシラン、エチルトリメチルシラン、ジエチルジメチルシラン、例えばジエトキシメチルシラン（ＤＥＭＳ）、ジメチルエトキシシラン、ジメチルジメトキシシランを含む任意のアルコキシシラン分子、テトラメチルシクロテトラシロキサン（ＴＭＣＴＳ）、オクタメチルシクロテトラシロキサン（ＯＭＣＴＳ）、デカメチルシクロペンタシロキサン（ＤＭＣＰＳ）、エトキシトリメチルシラン、エトキシジメチルシラン、ジメトキシジメチルシラン、ジメトキシメチルシラン、トリメトキシメチルシラン、メトキシシラン、ジメトキシシラン、トリメトキシシラン、テトラメトキシシラン、エトキシシラン、ジエトキシシラン、トリエトキシシラン、テトラエトキシシラン、メトキシメチルシラン、ジメトキシメチルシラン、トリメトキシメチルシラン、メトキシジメチルシラン、メトキシトリメチルシラン、ジメトキシジメチルシラン、エトキシメチルシラン、エトキシジメチルシラン、エトキシトリメチルシラン、トリエトキシメチルシラン、ジエトキシジメチルシラン、エチルメトキシシラン、ジエチルメトキシシラン、トリエチルメトキシシラン、エチルジメトキシシラン、エチルトリメトキシシラン、ジエチルジメトキシシラン、エトキシメチルシラン、ジエトキシメチルシラン、トリエトキシメチルシラン、エトキシジメチルシラン、エトキシトリメチルシラン、ジエトキシジメチルシラン、エチルジメトキシメチルシラン、ジエトキシエチルメチルシラン、１，３‐ジシロラン、１，１，３，３‐テトラメトキシ（エトキシ）‐１，３‐ジシロラン、１，１，３，３‐テトラメチル‐１，３‐ジシロラン、ビニルメチルジエトキシシラン（ＶＤＥＭＳ）、ビニルトリエトキシシラン、ビニルジメチルエトキシシラン、シクロヘキセニルエチルトリエトキシシラン、１，１‐ジエトキシ‐１‐シラ‐３‐シクロペンテン、ジビニルテトラメチルジシロキサン、２‐（３，４‐エポキシシクロヘキシル）エチルトリエトキシシラン、２‐（３，４‐エポキシシクロヘキシル）エチルトリメトキシシラン、エポキシヘキシルトリエトキシシラン、ヘキサビニルジシロキサン、トリビニルメトキシシラン、トリビニルエトキシシラン、ビニルメチルエトキシシラン、ビニルメチルジエトキシシラン、ビニルメチルジメトキシシラン、ビニルペンタメチルジシロキサン、ビニルテトラメチルジシロキサン、ビニルトリエトキシシラン、ビニルトリメトキシシラン、１，１，３，３‐テトラヒドリド‐１，３‐ジシラシクロブタン、１，１，３，３‐テトラメトキシ（エトキシ）‐１，３‐ジシラシクロブタン、１，３‐ジメチル‐１，３‐ジメトキシ‐１，３‐ジシラシクロブタン、１，３‐ジシラシクロブタン、１，３‐ジメチル‐１，３‐ジヒドリド‐１，３‐ジシラシクロブタン、１，１，３，３‐テトラメチル‐１，３‐ジシラシクロブタン、１，１，３，３，５，５‐ヘキサメトキシ‐１，３，５‐トリシラン、１，１，３，３，５，５‐ヘキサヒドリド‐１，３，５‐トリシラン、１，１，３，３，５，５‐ヘキサメチル‐１，３，５‐トリシラン、１，１，１，３，３，３‐ヘキサメトキシ（エトキシ）‐１，３‐ジシラプロパン、１，１，３，３‐テトラメトキシ‐１‐メチル‐１，３‐ジシラブタン、１，１，３，３‐テトラメトキシ‐１，３‐ジシラプロパン、１，１，１，３，３，３‐ヘキサヒドリド‐１，３‐ジシラプロパン、３‐（１，１‐ジメトキシ‐１‐シラエチル）‐１，４，４‐トリメトキシ‐１‐メチル‐１，４‐ジシラペンタン、メトキシメタン２‐（ジメトキシシラメチル）‐１，１，４‐トリメトキシ‐１，４‐ジシラブタン、メトキシメタン１，１，４‐トリメトキシ‐１，４‐ジシラ‐２‐（トリメトキシシリルメチル）ブタン、ジメトキシメタン、メトキシメタン、１，１，１，５，５，５‐ヘキサメトキシ‐１，５‐ジシラペンタン、１，１，５，５‐テトラメトキシ‐１，５‐ジシラヘキサン、１，１，５，５‐テトラメトキシ‐１，５‐ジシラペンタン、１，１，１，４，４，４‐ヘキサメトキシ（エトキシ）‐１，４‐ジシラブタン、１，１，１，４，４，４‐ヘキサヒドリド‐１，４‐ジシラブタン、１，１，４，４‐テトラメトキシ（エトキシ）‐１，４‐ジメチル‐１，４‐ジシラブタン、１，４‐ビス‐トリメトキシ（エトキシ）シリルベンゼン、１，４‐ビス‐ジメトキシメチルシリルベンゼン、および１，４‐ビス‐トリヒドロシリルベンゼンを含むが、それらに限定されない。１，１，１，４，４，４‐ヘキサメトキシ（エトキシ）‐１，４‐ジシラ‐２‐ブテン、１，１，１，４，４，４‐ヘキサメトキシ（エトキシ）‐１，４‐ジシラ‐２‐ブチン、１，１，３，３‐テトラメトキシ（エトキシ）‐１，３‐ジシロラン、１，３‐ジシロラン、１，１，３，３‐テトラメチル‐１，３‐ジシロラン、１，１，３，３‐テトラメトキシ（エトキシ）‐１，３‐ジシラン、１，３‐ジメトキシ（エトキシ）‐１，３‐ジメチル‐１，３‐ジシラン、１，３‐ジシラン、１，３‐ジメトキシ‐１，３‐ジシラン、１，１‐ジメトキシ（エトキシ）‐３，３‐ジメチル‐１‐プロピル‐３‐シラブタン、２‐シラプロパン、１，３‐ジシラシクロブタン、１，３‐ジシラプロパン、１，５‐ジシラペンタン、または１，４‐ビス‐トリヒドロシリルベンゼンなど、対応するメタ置換異性体も含まれる。
【００３９】
第一の前駆体に加えて、二つの二重結合を有する炭化水素（すなわちジエン）などの第二の二官能性有機分子が用いられる。二官能性有機分子のサイズは、細孔の代表的な寸法（ＰＳＤの極大点のサイズ）を調節するために調節される。図３を参照すると、この図面は、ヘキサジエンを第二の前駆体として用いて得られた結果を示す。好ましい二官能性有機分子は、プロパジエン、ブタジエン、ペンタジエン、ヘキサジエン、ヘプタジエン、オクタジエン、ノナジエン、デカジエン、シクロペンタジエン、シクロヘキサジエン、およびプロパジイン、ブタジインなどのジアルキン類を含む。二官能性有機分子は、対称形でなくてもよく、二つの異なる官能基を含んでもよい。
【００４０】
本発明は、またさらに、オプションとしてＯ２、Ｎ２Ｏ、ＣＯ２またはそれらの組み合わせなどの酸化剤をガス混合物に加え、それによって、反応器中の反応剤を安定化させ、堆積される多孔質誘電体材料の性質および一様性を改善する工程を提供する。
【００４１】
本発明の方法は、約８５ｃｍ２から約７５０ｃｍ２の基板チャックの面積、および約１ｃｍから約１２ｃｍの基板と上部電極との間の間隙を有する平行板反応器を準備する工程をさらに含むとよい。約０．４５ＭＨｚから約２００ＭＨｚの周波数の高周波数ＲＦ電力が電極の一つに印加される。オプションとして、第一のＲＦ電力より周波数の低い別のＲＦ電力が電極の一つに印加されることがある。
【００４２】
堆積工程に用いられる条件は、本発明の多孔質誘電体材料の所望の最終的な誘電率によって変化させてよい。大まかには、Ｓｉ、Ｃ、Ｏ、Ｈの元素を含み、６０ＭＰａ未満の引張り応力、約２から約１５ＧＰａの弾性率および約０．２から約２ＧＰａの硬さを有する安定な多孔質誘電体材料を得るために用いられる条件は、基板温度を約１００℃から約４２５℃の範囲に設定すること、高周波ＲＦ電力密度を約０．１Ｗ／ｃｍ２から約２．０Ｗ／ｃｍ２の範囲に設定すること、第一の液体前駆体の流速を約１０ｍｇ／分から約５０００ｍｇ／分の範囲に設定すること、第二の液体前駆体の流速を約１０ｍｇ／分から約５，０００ｍｇ／分の範囲に設定すること、オプションとして、ヘリウム（またはアルゴンあるいはそれらの両方）などの不活性キャリア・ガスの流量を約１０ｓｃｃｍから約５０００ｓｃｃｍの範囲に設定すること、反応器圧力を約１０００ｍＴｏｒｒから約１０，０００ｍＴｏｒｒの範囲に設定すること、および高周波ＲＦ電力を約５０Ｗから約１０００Ｗの範囲に設定することを含む。オプションとして、約２０Ｗから約４００Ｗの範囲の低周波電力をプラズマに加えてもよい。基板チャックの導電面積がＸ倍の因子で変化するときには、基板チャックに印加されるＲＦ電力もＸ倍の因子で変化させる。本発明で酸化剤が使用されるとき、酸化剤は、約１０ｓｃｃｍから約１０００ｓｃｃｍの範囲の流量で反応器中に流される。
【００４３】
上記の例では液体前駆体が用いられたが、当分野ではオルガノシリコン気相前駆体（トリメチルシランなど）を堆積に用いてもよいことが知られている。オプションとして、堆積膜が調製された後、下記に説明される詳細によって硬化工程または処理工程を膜に施してもよい。
【００４４】
次に、本発明のＳｉＣＯＨ材料を作る本発明の方法の第一の例を説明する。熱せられたウエハ・チャックの上のＰＥＣＶＤ反応器の中に３００°〜４２５℃、好ましくは３５０°〜４００℃で３００ｍｍまたは２００ｍｍ基板を置く。本発明の範囲内では、任意のＰＥＣＶＤ堆積反応器を用いることができる。次に、気体および液体前駆体の流れを安定化させて１〜１０Ｔｏｒｒの範囲の圧力に到達させ、ＲＦ放射を反応器シャワーヘッドに約５から約５００秒間加える。参照によって本明細書に内容が組み込まれる特許文献１、特許文献２、特許文献４、特許文献３、特許文献７、特許文献５および特許文献６に記載されているように、材料を成長させるために、前駆体の一成分または二成分を用いるとよい。第一の前駆体はＤＥＭＳ（ジエトキシメチルシラン）または上述の第一の前駆体の任意のものであってよい。
【００４５】
第二の前駆体は、約１ナノメートルの規模で制御される細孔サイズを有する膜を調製するために用いられる二官能性細孔源である。本発明の範囲内では、二官能性細孔源は、ＰＥＣＶＤプラズマ中で、限定されたラジカルのサイズの分布を有する炭化水素ラジカルを作り出す。これは、好ましくは、二つのＣ＝Ｃ二重結合を含む細孔源（ジエンとして知られている）を選ぶことによって実現され、プラズマ中のラジカルは最高で二つの主反応部位を有する。
【００４６】
本発明の範囲内では、二つの反応部位（例えば、ヒドロキシル、アルコール、歪み環、エーテル等を含む）を有する他の炭化水素分子を用いてもよい。好ましいナノスケール細孔源の例は、ブタジエン、ペンタジエン、ヘキサジエン、ヘプタジエン、オクタジエンおよび二つのＣ＝Ｃ二重結合を含む他の直鎖または環状のジエンである。
【００４７】
さらに、これらの分子は、沸点近くの温度で長い間保持されても非常に安定なので、本発明の細孔源分子は製造可能である。本発明の細孔源は、痕跡量のＯ２、Ｈ２Ｏおよびその他の酸化化学種が存在していても、これらの温度では重合しない。
【００４８】
堆積後、堆積したままの材料は、通常、硬化されるか、または熱、紫外線、電子ビーム照射、化学エネルギー、またはこれらの二つ以上の組み合わせを用いて処理され、本明細書で説明される所望の機械的性質および他の性質を有する最終的な膜を形成する。例えば、堆積後、誘電体膜の処理（熱エネルギーおよび第二のエネルギー源を用いる）を実行して膜を安定化させ、改良された性質を得ることができる。第二のエネルギー源は、電磁放射（紫外線、マイクロ波等）、荷電粒子（電子ビームまたはイオン・ビーム）、あるいは化学的（プラズマ中で生成する水素または他の反応性ガスの原子を用いる）であるとよい。この処理は、堆積直後の誘電体膜から細孔源を除去するためにも用いられる。
【００４９】
好ましい処理では、上記のプロセスによって堆積された膜を含む基板を、制御された環境（真空またはＨ２を含有する還元性環境、あるいはＯ２およびＨ２Ｏ濃度の低い超高純度不活性ガス）を有する紫外線（ＵＶ）処理ツール中に配置する。パルスまたは連続ＵＶ源を用いるとよく、３００°〜４５０℃の基板温度を用いるとよく、１７０〜４００ｎｍの範囲の少なくとも一つのＵＶ波長を用いるとよい。本発明の範囲内では、１９０〜３００ｎｍの範囲のＵＶ波長が好ましい。
【００５０】
本発明の範囲内では、ＵＶ処理ツールは堆積ツールと連結されて（「クラスタ化される」）いてもよく、あるいは別々のツールであってもよい。従って、当分野で既知のように、本発明の範囲内で、単一のプロセス・ツール上にクラスタ化することができる二つの別々のプロセス・チャンバ中で二つのプロセス工程を実行するか、あるいは二つのチャンバは別々のプロセス・ツール中にあって（「クラスタ分解されて」）もよい。
【００５１】
上述のように、本発明は、共有結合した三次元ネットワーク中にＳｉ、Ｃ、ＯおよびＨの元素を含む水素化され酸化されたシリコン炭素材料（ＳｉＣＯＨ）のマトリックスを含み、約２．７またはそれ未満の誘電率を有する誘電体材料（多孔質または高密度、すなわち非多孔質）を提供する。用語「三次元ネットワーク」は、本願全体にわたって、ｘ、ｙおよびｚ方向で相互連絡され、相互関連しているシリコン、炭素、酸素および水素を含むＳｉＣＯＨ誘電体材料を示すために用いられる。
【００５２】
本発明は、Ｓｉ-ＣＨ３として結合しているＣおよびさらにＳｉ-Ｒ-Ｓｉとして結合しているＣも含む共有結合した三次元ネットワーク構造物を有する多孔質ＳｉＣＯＨ誘電体材料を提供する。ここで、Ｒは、ｎが１より大きいかまたは１に等しいとして、‐［ＣＨ２］ｎ‐、‐［ＨＣ＝ＣＨ］ｎ‐、‐［Ｃ≡Ｃ］ｎ‐または‐［ＣＨ２Ｃ＝ＣＨ］ｎ‐であり、さらに、Ｒは分枝していてもよく、単結合と二重結合との混合物を含んでいてもよい。本発明によれば、Ｓｉ‐Ｒ‐Ｓｉとして結合している材料中の全炭素原子の比率は、固相ＮＭＲで測定して、通常、０．０１と０．９９との間である。一つの好ましい実施態様では、ＳｉＣＯＨ誘電体はＳｉ‐［ＣＨ２］ｎ‐Ｓｉを含み、ここでｎは１または３である。この好ましい実施態様では、材料中のＳｉ‐ＣＨ２‐Ｓｉとして結合している炭素原子の全比率は、固相ＮＭＲで測定して、０．０５と０．５との間である。
【００５３】
本発明のＳｉＣＯＨ誘電体材料は、約５と約４０との間、より好ましくは約１０から約２０原子パーセントのＳｉと、約５と約５０との間、より好ましくは約１５から約４０原子パーセントのＣと、０と約５０との間、より好ましくは約１０から約３０原子パーセントのＯと、約１０と約５５との間、より好ましくは約２０から約４５原子パーセントのＳｉとを含む。
【００５４】
いくつかの実施態様では、本発明のＳｉＣＯＨ誘電体材料は、ＦまたはＮあるいはその両方をさらに含んでもよい。本発明のさらに別の実施態様では、ＳｉＣＯＨ誘電体材料は、オプションとして、Ｇｅ原子で部分的に置換されたＳｉ原子を有してもよい。本発明の誘電体材料中に存在させることができるこれらのオプションの元素の量は、堆積の間に用いられるオプションの元素を含む前駆体の量に依存する。
【００５５】
本発明のＳｉＣＯＨ誘電体材料は、直径が約０．３と約１０ナノメートルとの間、最も好ましくは直径が約０．４と約５ナノメートルとの間の分子スケールのボイド（すなわちナノメートル・サイズの細孔）を含み、これらの細孔によってＳｉＣＯＨ誘電体材料の誘電率はさらに低くなる。ナノメートル・サイズの細孔は、材料の体積の約０．５％と約５０％との間の体積を占める。
【００５６】
本発明のＳｉＣＯＨ誘電体は、従来技術のＳｉＣＯＨおよびｐＳｉＣＯＨ誘電体の特徴であるＳｉ‐ＣＨ３結合と比較すると、二つのＳｉ原子の間の橋かけ有機基中に結合している炭素が多い。
【００５７】
前述の性質に加えて、本発明のＳｉＣＯＨ誘電体材料は疎水性であり、７０°より大きな、より好ましくは８０°より大きな水の接触角を有し、図２Ａおよび２Ｂの斜線部の凝集力を示す。
【００５８】
本発明のＳｉＣＯＨ誘電体材料は、通常、プラズマ促進化学的気相堆積法を用いて堆積する。ＰＥＣＶＤに加えて、本発明では、ＳｉＣＯＨ誘電体材料は、化学的気相堆積法（ＣＶＤ）、高密度プラズマ（ＨＤＰ）、パルスＰＥＣＶＤ、スピン・オン塗布または他の関連方法を利用して形成することもできるものとする。
【００５９】
以下は、本発明の材料およびプロセス実施態様の例を示す実施例である。
【実施例１】
【００６０】
ＳｉＣＯＨ材料Ａ
【００６１】
本実施例では、本発明に従って、ＳｉＣＯＨ膜Ａと呼ばれる本発明のＳｉＣＯＨ誘電体を作製した。本実施例では、ＭＤＥＳはメトキシジエチルシランを表し、ＨＸＤはヘキサジエンを表す。反応器中の基板ホルダの上に基板を配置した。単一のオルガノシリコン前駆体と第二の二官能性有機細孔源とを含む気体前駆体または液体前駆体をＰＥＣＶＤ反応器中に導入した。この反応器は、一例では平行板反応器であったが、別例では高密度プラズマ反応器であった。前駆体の流れと反応器内の圧力があらかじめ設定された条件で安定した後、反応器の一方または両方の電極にＲＦ電力を印加して前駆体を解離させ、基板の上に膜を堆積した。堆積膜は、ＳｉＣＯＨ相と細孔源（有機分子官能基に由来する）と呼ばれる相互連絡した有機相とを含んでいた。続いて、この膜を、高いエネルギーがオルガノシリコン・マトリックスから有機相（細孔源）を分離し、細孔源を膜から離脱させ、ひいてはｋが２．６を超えない、好ましくは約２．２〜２．４の超低誘電率（ｋ）多孔質膜を作り出す処理工程に付した。細孔源の解離および除去に用いられるエネルギーは、熱（最高４５０℃の温度）、電子ビーム、紫外線、レーザなどの光放射であってよい。一般に、細孔源の除去には、膜の追加の架橋が伴った。
【表１】
2007194639.tif 000003
【実施例２】
【００６２】
第一のプロセス実施態様
【００６３】
細孔サイズ分布半値幅が約１から３ｎｍであり、Ｓｉ‐ＣＨ２‐Ｓｉ橋かけメチレン炭素を増やした２．７未満のｋを有する多孔質ＳｉＣＯＨ材料を成長させるために、二つの前駆体、詳しくはヘキサジエンおよびＤＥＭＳ（ジエトキシメチルシラン）を用いた。本発明の範囲内では、ＯＭＣＴＳ、ＴＭＣＴＳ、ＶＤＥＭＳまたはジメチルジメトキシシランを含むがそれらに限定されない任意のアルコキシシラン前駆体をＤＥＭＳの代わりに用いてもよい。
【００６４】
当分野で知られているように、Ｏ２などのガスを加えてもよく、ＨｅをＡｒ、ＣＯ２または別の貴ガスなどのガスで置き換えてもよい。
【００６５】
用いられる条件は、２０００ｍｇ／分のＤＥＭＳ流量、１００から１０００ｍｇ／分のヘキサジエン流量、および１０００ｓｃｃｍのＨｅガス流量を含み、前記流量を安定化させて６Ｔｏｒｒの反応器圧力に到達させた。ウエハ・チャックを３５０℃に設定し、４７０Ｗの高周波数ＲＦ電力をシャワーヘッドに加え、低周波ＲＦ（ＬＲＦ）電力を０Ｗにして、基板にＬＲＦをまったく加えなかった。膜堆積速度は、約２，０００〜４，０００オングストローム／秒であった。
【００６６】
当分野で知られているように、上記のプロセス・パラメータのそれぞれを上記で説明した本発明の範囲内で調節することができる。本発明では、例えば、０．２６、０．３５、０．４５ＭＨｚを含むがそれらに限定されないさまざまなＲＦ周波数を用いてもよい。例えばＯ２などの酸化剤またはＮ２Ｏ、ＣＯまたはＣＯ２を含む代替酸化剤を用いてもよい。詳しくは、ウエハ・チャック温度を、例えば１５０°〜３５０℃に下げてもよい。
【００６７】
ヘキサジエンは好ましい二官能性有機細孔源であり、ＤＥＭＳと組み合わせて高い比率のＳｉ-ＣＨ２-Ｓｉ橋かけメチレン炭素を得ることができるが、上記で説明した他の二官能性有機細孔源を用いてもよい。代わりの実施態様では、条件を調節して１．８から最高２．７までの誘電率を有するＳｉＣＯＨ膜を作り出す。
【００６８】
上記の実施例では、メトキシおよびエトキシ置換基を有する前駆体が記載されているが、これらの基をヒドリドまたはメチレン基で置き換えてもよく、本発明の範囲内で、メトキシ、エトキシ、ヒドリドおよびメチル置換基の混合物を含むカルボシラン分子を用いてもよい。
【００６９】
本発明のＳｉＣＯＨ誘電体を含むことができる電子デバイスを、図４〜９Ｂに示す。図４〜９Ｂに示されるデバイスは、本発明を説明するための例でしかなく、本発明の新規な方法によって限りない数の他のデバイスを形成することもできることに注意すべきである。
【００７０】
図４に、シリコン基板３２の上に構築された電子デバイス３０が示される。最初に、シリコン基板３２の上に、内部に第一の金属の領域３６を埋め込んだ絶縁材料層３４を形成する。第一の金属の領域３６の上でＣＭＰプロセスを実行した後、第一の絶縁材料の層３４と第一の金属の領域３６との上に、本発明のＳｉＣＯＨ誘電体膜３８を堆積する。第一の絶縁材料の層３４は、酸化シリコン、窒化シリコン、これらの材料のドーピングされた変化形または任意の他の適当な絶縁材料で適宜形成することができる。次に、フォトリソグラフィー・プロセスとそれに続くエッチングによってＳｉＣＯＨ誘電体膜３８をパターン化し、その上に導体層４０を堆積する。第一の導体層４０上のＣＭＰプロセスを実行した後、プラズマ促進化学的気相堆積プロセスによって、第一のＳｉＣＯＨ誘電体膜３８と第一の導体層４０との上に第二の本発明のＳｉＣＯＨ膜の層４４を堆積する。導体層４０は、金属材料または非金属導電性材料で堆積するとよい。例えば、金属材料のアルミニウムまたは銅、あるいは非金属材料の窒化物または多結晶シリコンを用いるとよい。第一の導体４０は、第一の金属の領域３８と電気的に接続している。
【００７１】
次に、ＳｉＣＯＨ誘電体膜４４の上でフォトリソグラフィー・プロセスを実行し、続いてエッチング、さらに第二の導体材料の堆積プロセスの後、第二の導体の領域５０を形成する。第二の導体の領域５０も、第一の導体層４０を堆積する際に用いられる材料と同様な金属材料または非金属材料で堆積するとよい。第二の導体の領域５０は、第一の導体の領域４０と電気的に接続し、第二のＳｉＣＯＨ誘電体膜の層４４の中に埋め込まれている。第二のＳｉＣＯＨ誘電体膜の層４４は、第一のＳｉＣＯＨ誘電体材料の層３８と密接に接触している。この例では、第一のＳｉＣＯＨ誘電体膜の層３８はレベル内誘電体材料であり、第二のＳｉＣＯＨ誘電体膜の層４４はレベル内誘電体であると同時にレベル間誘電体でもある。本発明のＳｉＣＯＨ誘電体膜の低い誘電率を利用して、第一の絶縁層３８および第二の絶縁層４４によって優れた絶縁性質を実現することができる。
【００７２】
図５は、図４に示した電子デバイス３０に類似しているが、第一の絶縁材料層３８と第二の絶縁材料層４４との間に追加の誘電体キャップ層６２を堆積した本発明の電子デバイス６０を示す。誘電体キャップ層６２は、酸化シリコン、窒化シリコン、オキシ窒化シリコン、炭化シリコン、炭化窒化シリコン（ＳｉＣＮ）、炭化酸化シリコン（ＳｉＣＯ）およびそれらの水素化化合物などの材料で適宜形成するとよい。追加の誘電体キャップ層６２は、第二の絶縁材料層４４への、または下にある層、特に層３４および３２への第一の導体層４０の拡散を防ぐための拡散障壁層として機能する。
【００７３】
本発明の電子デバイス７０の別の代替実施態様を図６に示す。電子デバイス７０では、ＲＩＥマスクおよびＣＭＰ（化学的機械的研摩）研磨停止層として機能する二つの追加の誘電体キャップ層７２および７４が用いられる。第一の超低ｋ絶縁材料層３８の上に第一の誘電体キャップ層７２を堆積し、ＲＩＥマスクおよびＣＭＰ停止層として用いる。従って、ＣＭＰ後、第一の導体層４０と層７２とはほぼ同一面になる。第二の誘電体層７４の機能は層７２と類似しているが、層７４は第二の導体層５０を平坦化する際に利用される。研磨停止層７４は、酸化シリコン、窒化シリコン、オキシ窒化シリコン、炭化シリコン、炭化酸化シリコン（ＳｉＣＯ）およびそれらの水素化化合物などの適当な誘電体材料で堆積するとよい。層７２または７４のための好ましい研磨停止層組成は、ＳｉＣＨまたはＳｉＣＯＨである。同じ目的で、第二のＳｉＣＯＨ誘電体膜４４の上に第二の誘電体層を加えることができる。
【００７４】
本発明の電子デバイス８０のさらに別の代替実施態様を図７に示す。この代替実施態様では、追加の誘電体材料の層８２を堆積し、従って、第二の絶縁材料層４４を二つの別々の層８４と８６とに分割する。従って、本発明の超低ｋ材料で形成されるレベル内およびレベル間誘電体層４４は、バイア９２と相互配線９４との間の境界で、層間誘電体層８４とレベル内誘電体層８６とに分割される。上部誘電体層７４の上に追加の拡散障壁層９６をさらに堆積する。この代替実施態様電子的構造物８０によって得られる追加の利点は、誘電体層８２がＲＩＥエッチング停止層として働き、優れた相互配線深さの制御が得られることである。従って、層８２の組成は、層８６に対してエッチング選択性が得られるように選ぶ。
【００７５】
さらに他の代替実施態様は、配線構造物中のレベル内またはレベル間誘電体として絶縁材料の層を有する電子的構造物を含むことがあり、電子的構造物はあらかじめプロセス加工された半導体基板を備え、第一の絶縁材料の層の中に埋め込まれた第一の金属の領域と、第二の絶縁材料の層の中に埋め込まれた第一の導体の領域であって、第二の絶縁材料の層は第一の絶縁材料の層と密接に接触し、第一の導体の領域は第一の金属の領域と電気的に接続している第一の導体の領域と、第一の導体の領域と電気的に接続し、第三の絶縁材料の層の中に埋め込まれた第二の導体の領域であって、第三の絶縁材料の層は、第二の絶縁材料の層、第二の絶縁材料の層と第三の絶縁材料の層との間にある第一の誘電体キャップ層、および第三の絶縁材料の層の上にある第二の誘電体キャップ層と密接に接触し、第一および第二の誘電体キャップ層は、Ｓｉ、Ｃ、ＯおよびＨの原子、あるいは好ましくは本発明のＳｉＣＯＨ誘電体膜を含む材料で形成される第二の導体の領域とを有する。
【００７６】
本発明のさらに他の代替実施態様は、配線構造物中のレベル内またはレベル間誘電体として絶縁材料の層を有する電子的構造物を含み、電子的構造物はあらかじめプロセス加工された半導体基板を備え、第一の絶縁材料の層の中に埋め込まれた第一の金属の領域と、第二の絶縁材料の層の中に埋め込まれ、第一の絶縁材料の層と密接に接触し、第一の金属の領域と電気的に接続する第一の導体の領域と、第一の導体の領域と電気的に接続し、第三の絶縁材料の層の中に埋め込まれた第二の導体の領域であって、第三の絶縁材料の層は第二の絶縁材料の層と密接に接触する第二の導体の領域と、第二の絶縁材料の層および第三の絶縁材料の層の少なくとも一方の上に堆積された本発明の誘電体膜で形成された拡散障壁層とを有する。
【００７７】
さらに他の代替実施態様は、配線構造物中のレベル内またはレベル間誘電体として絶縁材料の層を有する電子的構造物を含み、電子的構造物はあらかじめプロセス加工された半導体基板を備え、第一の絶縁材料の層の中に埋め込まれた金属の第一の領域と、第二の絶縁材料の層の中に埋め込まれ、第一の絶縁材料の層と密接に接触し、第一の金属の領域と電気的に接続する第一の導体の領域と、第一の導体の領域と電気的に接続し、第三の絶縁材料の層の中に埋め込まれた第二の導体の領域であって、第三の絶縁材料の層は第二の絶縁材料の層と密接に接触する第二の導体の領域と、第二の絶縁材料の層の上の反応性イオン・エッチング（ＲＩＥ）ハード・マスク／研磨停止層と、ＲＩＥハード・マスク／研磨停止層の上の拡散障壁層とを有し、ＲＩＥハード・マスク／研磨停止層および拡散障壁層は、本発明のＳｉＣＯＨ誘電体膜で形成される。
【００７８】
さらに他の代替実施態様は、配線構造物中のレベル内またはレベル間誘電体として絶縁材料の層を有する電子的構造物を含み、電子的構造物はあらかじめプロセス加工された半導体基板を備え、第一の絶縁材料の層の中に埋め込まれた第一の金属の領域と、第二の絶縁材料の層の中に埋め込まれ、第一の絶縁材料の層と密接に接触し、第一の金属の領域と電気的に接続する第一の導体の領域と、第一の導体の領域と電気的に接続し、第三の絶縁材料の層の中に埋め込まれた第二の導体の領域であって、第三の絶縁材料の層は第二の絶縁材料の層と密接に接触する第二の導体の領域と、第二の絶縁材料の層の上の第一のＲＩＥハード・マスク／研磨停止層と、第一のＲＩＥハード・マスク／研磨停止層の上の第一の拡散障壁層と、第三の絶縁材料の層の上の第二のＲＩＥハード・マスク／研磨停止層と、第二のＲＩＥハード・マスク／研磨停止層の上の第二の拡散障壁層とを有し、これらのＲＩＥハード・マスク／研磨停止層および拡散障壁層は、本発明のＳｉＣＯＨ誘電体膜で形成される。
【００７９】
本発明のさらに他の代替実施態様は、配線構造物中のレベル内またはレベル間誘電体として絶縁材料の層を有する電子的構造物を含む。この電子的構造物はすぐ上で説明した電子的構造物と類似しているが、レベル間誘電体層とレベル内誘電体層との間に配置された本発明のＳｉＣＯＨ誘電体材料で形成される誘電体キャップ層をさらに備える。
【００８０】
例えば、図８に示すようないくつかの実施態様では、少なくとも二つの金属導体要素（参照番号９７および１０１で示される）と、ＳｉＣＯＨ誘電体材料（参照番号９８で示される）とを含む電子的構造物が含まれる。オプションとして、導体９７および１０１に電気的に接触するために金属接点９５および１０２が用いられる。参照番号９１は基板を示し、９４および９９は本発明のＳｉＣＯＨ誘電体を含む絶縁材料を示す。本発明のＳｉＣＯＨ誘電体９８は、二つの導体の間の電気的な絶縁と、低い静電容量とをもたらす。電子的構造物は、例えば、参照によって本明細書に内容全体が組み込まれる特許文献８に記載されているような、当業者には公知の通常の技法を用いて作製される。
【００８１】
少なくとも二つの金属導体要素は、例えば、インダクタ、抵抗器、キャパシタまたは共振器を含む受動的または能動的回路素子の機能に必要な形状にパターン化される。
【００８２】
さらに、本発明のＳｉＣＯＨは、光電検知素子（検出器）が本発明のＳｉＣＯＨ誘電体材料の層で囲まれている図９Ａまたは９Ｂに示す電子検知構造物の中で用いることができる。この電子的構造物は、当業者に公知の通常の技法を用いて作製される。図９Ａを参照すると、ＩＲ信号用の高速Ｓｉ系光検出器とすることができるｐ‐ｉ‐ｎダイオード構造物が示される。ｎ＋基板は１１０であり、これの上に真性半導体領域１１２があり、領域１１２内にｐ＋領域１１４が形成され、ｐ‐ｉ‐ｎ層配列を完成する。層１１６は、金属接点１１８を基板から絶縁するために用いられる誘電体（ＳｉＯ２など）である。接点１１８は、ｐ＋領域に電気接続を提供する。構造物全体は本発明のＳｉＣＯＨ誘電体材料１２０で被覆される。この材料はＩＲ領域で透明であり、不動態層として機能する。
【００８３】
第二の光検知構造物を図９Ｂに示す。これは、高速ＩＲ光検出器とすることができる簡単なｐ‐ｎ接合フォトダイオードである。図９Ｂを参照すると、基板への金属接点は１２２であり、これの上にｎ‐型半導体領域１２４があり、この領域の中にｐ＋領域１２６が形成され、ｐ‐ｎ接合構造物を完成する。層１２８は、金属接点１３０を基板から絶縁するために用いられる誘電体（ＳｉＯ２など）である。接点１３０は、ｐ＋領域に電気的接続を提供する。構造物全体は本発明のＳｉＣＯＨ誘電体材料１３２で被覆される。この材料はＩＲ領域で透明であり、不動態層として機能する。
【００８４】
例を示して、本発明を説明してきたが、用いられている用語は、言葉の性質として、限定ではなく、説明を意図すると理解するべきである。さらに、好ましい実施態様およびいくつかの代替の実施態様について本発明を説明してきたが、当業者はこれらの教示を本発明のその他の可能な変化形に容易に適用すると理解するべきである。
【図面の簡単な説明】
【００８５】
【図１】凝集力に対する誘電率の汎用曲線であり、従来技術の誘電体を示す。
【図２】図２Ａは、制御されたチャンバ内のＨ２Ｏ圧力の自然対数（ｌｎ）に対してプロットされた凝集力を示し、従来技術のＳｉＣＯＨ誘電体に対するものであり、図２Ｂは、制御されたチャンバ内のＨ２Ｏ圧力の自然対数（ｌｎ）に対してプロットされた凝集力を示し、従来技術のＳｉＣＯＨ誘電体に対するものである。
【図３】さまざまな二官能性有機分子を利用する本発明の材料の細孔径分布の概略図であり、吸着および脱着値の両方を示す。
【図４】本発明のＳｉＣＯＨ誘電体を含むことができるさまざまな電子的構造物を示す説明図（断面図による）である。
【図５】本発明のＳｉＣＯＨ誘電体を含むことができるさまざまな電子的構造物を示す説明図（断面図による）である。
【図６】本発明のＳｉＣＯＨ誘電体を含むことができるさまざまな電子的構造物を示す説明図（断面図による）である。
【図７】本発明のＳｉＣＯＨ誘電体を含むことができるさまざまな電子的構造物を示す説明図（断面図による）である。
【図８】本発明のＳｉＣＯＨ誘電体を含むことができるさまざまな電子的構造物を示す説明図（断面図による）である。
【図９】図９Ａは、本発明のＳｉＣＯＨ誘電体を含むことができるさまざまな電子的構造物を示す説明図（断面図による）であり、図９Ｂは、本発明のＳｉＣＯＨ誘電体を含むことができるさまざまな電子的構造物を示す説明図（断面図による）である。
【図１】
2007194639.tif 000004
【図２】
2007194639.tif 000005
【図３】
2007194639.tif 000006
【図４】
2007194639.tif 000007
【図５】
2007194639.tif 000008
【図６】
2007194639.tif 000009
【図７】
2007194639.tif 000010
【図８】
2007194639.tif 000011
【図９】
2007194639.tif 000012